ДРЕВЕСНО-ВОЛОКНИСТАЯ ПЛИТА И СПОСОБ ЕЕ ИЗГОТОВЛЕНИЯ

1. Древесно-волокнистая плита, содержащая лишь древесные волокна, полиакриламидную смолу и парафин, причем
полиакриламидная смола представляет собой амфотерно-ионную смолу и содержит мономеры с катионными группами и мономеры с анионными группами в соотношении от 7:3 до 3:7, на основании мольного соотношения, и имеет молекулярную массу в пределах от 800000 до 3000000,
парафин является катионным,
содержание полиакриламидной смолы находится в пределах от 0,1 до 0,6 мас.% по отношению к общему содержанию твердых веществ в древесных волокнах,
содержание парафина находится в пределах от 0,2 до 0,9 мас.% по отношению к общему содержанию твердых веществ в древесных волокнах, и
древесные волокна переплетены между собой, и полиакриламидная смола и парафин заполняют зазоры между древесными волокнами.
2. Древесно-волокнистая плита по п.1, отличающаяся тем, что древесные волокна представляют собой волокна, полученные путем обработки паром и фибрилляции древесины и древесных отходов древесно-волокнистых плит из древесных отходов, и
содержание волокон, полученных путем обработки паром и фибрилляции древесных отходов древесно-волокнистых плит из древесных отходов, составляет менее 10 мас.% по отношению к общему содержанию твердых веществ в древесно-волокнистой плите.
3. Способ изготовления древесно-волокнистой плиты, включающий следующие стадии:
получение суспензии путем диспергирования древесных волокон в воде;
получение ковра путем добавления только парафина и акриламидной смолы в полученную суспензию и выполнения формования листов; и
горячее прессование полученного ковра и увлажнение или регулирование влажности ковра с последующей сушкой; причем
на стадии получения суспензии суспензию готовят с концентрацией твердых веществ от 2 до 3 мас.% и рН от 3 до 5, и
на стадии получения ковра амфотерную полиакриламидную смолу, которая представляет собой амфотерно-ионную смолу и содержит мономеры с катионными группами и мономеры с анионными группами в соотношении от 7:3 до 3:7 на основании мольного соотношения, имеющую молекулярную массу в пределах от 800000 до 3000000, добавляют в количестве от 0,1 до 0,6 мас.% по отношению к общему содержанию твердых веществ в древесных волокнах и катионный парафин добавляют в количестве от 0,2 до 0,9 мас.% по отношению к общему содержанию твердых веществ в древесных волокнах.
4. Способ изготовления древесно-волокнистой плиты по п.3, отличающийся тем, что
древесные волокна представляют собой волокна, полученные путем обработки паром и фибрилляции древесины и древесных отходов древесно-волокнистых плит из древесных отходов, и
содержание волокон, полученных путем обработки паром и фибрилляции древесных отходов древесно-волокнистых плит из древесных отходов, составляет менее 10 мас.% по отношению к общему содержанию твердых веществ в древесно-волокнистой плите.